ПОЛАЯ ТЕХНИЧЕСКАЯ ТКАНЬ ДЛЯ ОПОРНОГО СЛОЯ СПАСАТЕЛЬНОГО РУКАВА
HOLLOW INDUSTRIAL FABRIC FOR SUPPORT LAYER OF SAFETY SLEEVE

Изобретение относится к текстильной промышленности и может быть использовано в противопожарной технике в качестве опорного слоя спасательных рукавов для экстренной эвакуации людей и имущества из высотных сооружений при пожарах и других аварийных ситуациях.
Известна техническая ткань для опорного слоя эвакуационного спасательного рукава, выполненная полотняным переплетением основных и уточных нитей из волокон с различными по знаку зарядами электризуемости. При этом раппорты переплетения по основе и утку равны между собой и кратны двум, а высота волн нитей каждой из систем равна диаметру нитей другой системы [Авторское свидетельство СССР №1228531 по Кл. D03D 1/00, 15/00. // А62В 1/02].
Недостатком данной технической ткани является высокая степень удлинения спасательного рукава при максимальных рабочих нагрузках (достигающая 10% от разрывной нагрузки), что приводит к увеличению исходной длины рукава на 10%, затрудняет эвакуацию людей и вызывает ряд неудобств для эвакуируемых.
Известны также технические ткани для опорного слоя спасательного рукава, выполненные в виде замкнутой полой трубы, образованной двухслойным переплетением нитей основы и утка с соединением слоев в кромках. В качестве базового переплетения этих тканей использовано полотняное переплетение. Удлинение тканей по основе при 10% нагрузке от разрывной составляет 7,5…9,0%. [«Ткань техническая для спасательных рукавов». ТУ 17-04-15-179-85 (ВНИИТТ, г.Ярославль), «Ткань TCP 95/15000 для опорного слоя спасательного рукава». ТУ 17-04-15-311-95 (ОАО «НИИТТ», г.Ярославль)].
Недостатком данных технических тканей является высокая степень удлинения спасательного рукава при максимальных рабочих нагрузках, достигающая 7,5-9,0% исходной длины, что затрудняет эвакуацию людей и вызывает ряд неудобств для эвакуируемых.
Технической задачей настоящего изобретения является создание полой технической ткани для опорного слоя спасательного рукава, обладающей низкой степенью удлиняемости (не превышающей 5%) при максимальных рабочих нагрузках.
Данная задача решена тем, что предлагаемая техническая ткань для опорного слоя спасательного рукава, выполненная в виде замкнутой полой трубы, образована двухслойным переплетением нитей основы и утка с соединением слоев в кромках. В качестве базового использовано переплетение, содержащее в раппорте по основе и утку по одному длинному и одному короткому перекрытию с длиной среднего перекрытия, равной 1,5…2,0, с коэффициентом переплетения 4,5…16,0 и коэффициентом связности 4,1…6,8. В полном раппорте переплетения все короткие перекрытия по основе и утку расположены внутри, а длинные - снаружи рукава. Удлинение ткани по основе при 10% нагрузке от разрывной не превышает 5%.
Указанные отличительные признаки, каждый в отдельности и все совместно, направлены на решение поставленной задачи и являются существенными.
На фиг.1 приведен рисунок полного раппорта переплетения предлагаемой ткани для опорного слоя спасательного рукава на базе переплетения саржа 2/1 с совмещенными с ним схемами расположения нитей в сечениях ткани вдоль нитей основы и утка.
На фиг.2 приведен рисунок полного раппорта переплетения предлагаемой ткани для опорного слоя спасательного рукава на базе переплетения сатин/атлас 4-ремизный с совмещенными с ним схемами расположения нитей в сечениях ткани вдоль нитей основы и утка.
1
8
1
8
На фиг.1 и фиг. 2 приняты следующие условные обозначения нитей: O…О - нити основы с порядковыми номерами от 1 до 8; У…У - нити утка с порядковыми номерами от 1 до 8.
Предлагаемую полую техническую ткань для опорного слоя спасательного рукава изготавливают из химических крученых комплексных нитей, преимущественно полиэфирных, на челночных или микрочелночных ткацких станках с закладными кромками.
Для подтверждения технического результата изобретения были изготовлены экспериментальные образцы полой технической ткани для опорного слоя спасательного рукава предложенной конструкции.
Опытные образцы полых тканей для опорного слоя спасательного рукава с положительным результатом испытаны Всероссийским научно-исследовательским институтом противопожарной обороны («ВНИИПО», г.Балашиха Московской области) и ООО НПП «БАРЬЕР-С» (г.Москва) на многих высотных объектах России, Казахстана и Украины в качестве составной части эвакуационных спасательных рукавов. По результатам испытаний предложенная полая техническая ткань для опорного слоя спасательного рукава рекомендована к применению на пожароопасных объектах. На полые технические ткани для опорного слоя спасательного рукава составлены, согласованы и утверждены технические условия ОАО «НИИТТ», ТУ 8378-055-00302379-2007, «Ткани ТСР-95/1700 для опорного слоя спасательного рукава».
Основные технические характеристики изготовленных тканей предлагаемой структуры и известных тканей-аналогов приведены в таблице.
Данные таблицы показывают, что заявляемая ткань по всем показателям свойств не уступает, а по основному показателю - удлиняемости при максимальной рабочей нагрузке, превосходит известные аналоги.
Техническая характеристика тканей-аналогов и предлагаемых полых технических тканей для опорного слоя спасательного рукава
Наименование параметров
Ткани - аналоги полотняного переплетения
Рукавные ткани предлагаемой структуры при базовом переплетении
саржа 2/1
сатин/атлас 4-ремизный
Коэффициент связности
6,9
11,2
6,8
4,1
Ширина полупериметра, см
95,0±3,0
95,0±3,0
95,0±3,0
95,0±3,0
Толщина, мм, не более
0,60
0,62
0,75
0,75
Поверхностная плотность, г/м<sup>2</sup>
220±30
300±30
380±30
390±40
Вид сырья и структура нитей
основы
нить полиамидная 29 текс ×2
нить полиэфирная 111 текс ×1
нить полиэфирная 28,3 текс ×3
утка
Пряжа полиэфирная 50 текс ×2
Пряжа полиэфирная 50 текс ×3
Количество нитей на 10 см (на 1 слой)
по основе
142±2
166±2
113±2
116±2
по утку
123±2
80±2
87±2
90±2
Разрывная нагрузка полоски ткани размером 50×200 мм, кгс, не менее
по основе
200
459
450
460
по утку
100
88
150
150
Удлинение полоски ткани размером 50×200 мм при разрыве, %, не более
по основе
30
25
25
22
по утку
28
22
18
20
Удлинение полоски ткани размером 50×200 мм по основе при нагрузке, равной 10% от разрывной, %, не более
9,0
7,5
5,0
4,5
Раздирающая нагрузка, кгс, не менее
по основе
30
30
45
45
по утку
30
30
45
45
Воздухопроницаемость, дм<sup>3</sup>/м<sup>2</sup> с
100±10
100±10
270±30
300±30
Стойкость ткани к истиранию по плоскости, число циклов, не менее
2500
2750
3000
3000